Brevet FR2795828A1 — publié le 20010105

FIBRE OPTIQUE POUR LA COMPENSATION DE LA DISPERSION CHROMATIQUE D'UNE FIBRE OPTIQUE A DISPERSION CHROMATIQUE POSITIVE La présente invention concerne le domaine des transmissions par fibre optique. Pour des fibres optiques, on qualifie généralement le profil d'indice en fonction de l'allure du graphe de la fonction qui associe au rayon de la fibre l'indice de réfraction. On représente de façon classique sur les abscisses la distance r au centre de la fibre, et sur les ordonnées la différence entre l'indice de réfraction et l'indice de réfraction de la gaine de la fibre. On parle ainsi de profil d'indice en "échelon", en "trapèze" ou en "triangle" pour des graphes qui présentent des formes respectives d'échelon, de trapèze ou de triangle. Ces courbes sont généralement représentatives du profil théorique ou de consigne de la fibre, les contraintes de fabrication de la fibre pouvant conduire à un profil sensiblement différent. Dans les nouveaux réseaux de transmission à hauts débits et multiplexés en longueur d'onde, il est avantageux de gérer la dispersion chromatique, notamment pour des débits supérieurs ou égaux à 10 Gbit/s par canal; I'objectif est d'obtenir, pour toutes les valeurs de longueur d'onde du multiplex, une compensation chromatique cumulée sensiblement nulle sur la liaison, de sorte à limiter l'élargissement des impulsions. Une valeur cumulée de quelques centaines de ps/nm pour la dispersion est en général acceptable. Il est aussi intéressant d'éviter au voisinage des longueurs d'onde utilisées dans le système les valeurs nulles de la dispersion chromatique, pour lesquelles les effets non-linéaires sont plus importants. Enfin, il est aussi intéressant de limiter la pente de dispersion chromatique sur la plage du multiplex de sorte à éviter ou limiter les distorsions entre les canaux du multiplex. On utilise classiquement comme fibre de ligne pour les systèmes de transmissions à fibres optiques des fibres à saut d'indice. La demanderesse commercialise ainsi sous référence ASMF 200 une fibre monomode à saut d'indice présentant une longueur d'onde X0 d'annulation de la dispersion chromatique entre 1300 et 1320 nm, et une dispersion chromatique inférieure ou égale à 3,5 ps/nm/km dans une plage de 1285-1330 nm, et de 17 ps/nm.km à 1550 nm. La pente de dispersion chromatique à 1550 nm est de l'ordre de 0,06 ps/nm2. km. Sont aussi apparues sur le marché des fibres à dispersion décalée, ou DSF (acronyme de l'anglais "Dispersion shifted fibers"). Ces fibres sont telles qu'à la longueur d'onde de transmission à laquelle elles sont utilisées, qui est en général différente de la longueur d'onde de 1,3.im pour laquelle la dispersion de la silice est sensiblement nulle, leur dispersion chromatique est sensiblement nulle; c'est à dire que la dispersion chromatique de la silice, non nulle, est compensée - d'o l'emploi du terme décalé - par une augmentation de l'écart d'indice An entre le coeur de la fibre et la gaine optique. Cet écart d'indice permet de décaler la longueur d'onde pour laquelle la dispersion chromatique est sensiblement nulle; il est obtenu par l'introduction de dopants dans la préforme, lors de la fabrication de celle-ci, par exemple par un processus de MCVD connu en soi, et qui n'est pas décrit plus en détail ici. On qualifie de NZ-DSF+ (acronyme de l'anglais "non-zero dispersion shifted fibers") des fibres à dispersion décalée, présentant une dispersion chromatique non- nulle et positive pour les longueurs d'onde auxquelles elles sont utilisées. Ces fibres présentent pour ces longueurs d'onde une dispersion chromatique faible, typiquement inférieure à 10 ps/(nm.km) à 1550 nm, et une pente de dispersion chromatique entre 0,04 et 0,1 ps/(nm2.km). Pour compenser la dispersion chromatique et la pente de dispersion chromatique dans des fibres SMF ou NZ-DSF+ utilisées comme fibres de ligne, il est connu d'utiliser des faibles longueurs de fibre de compensation de dispersion ou DCF (Dispersion Compensating Fiber en langue anglaise). Un exemple d'un tel système de transmission, dans lequel la dispersion chromatique dans une fibre de ligne SMF est compensée par de la fibre DCF est décrit dans M. Nishimura et autres, Dispersion compensating fibers and their applications, OFC'96 Technical Digest ThAl. Un tel usage d'une fibre de compensation de dispersion est aussi mentionné dans L. Gr ner-Nielsen et autres, Large volume Manufacturing of dispersion compensating fibers, OFC'98 Technical Digest TuD5. Un inconvénient de ce type de fibre est son coût élevé. Des fibres DCF sont décrites dans différents brevets. Elles présentent au voisinage d'une longueur d'onde de 1550 nm une dispersion chromatique négative, pour compenser la dispersion chromatique cumulée dans la fibre de ligne, et peuvent en outre présenter une pente de la dispersion chromatique négative pour compenser la pente positive de la dispersion chromatique de la fibre en ligne. Ainsi, US-A-5 581 647 propose dans le tableau VI, exemples B1 et B2, des fibres présentant respectivement des dispersions chromatiques de -85 et -100 ps/(nm.km), et des pentes de dispersion chromatique de -0,2 et -0,26 ps/(nm2.km). Le rapport de la dispersion chromatique à la pente de dispersion chromatique est alors de 425 à 500 nm. De telles valeurs sont adaptées à la compensation de la dispersion chromatique et de la pente de dispersion chromatique de la fibre de ligne SMF. US-A-5 361 319 propose aussi des fibres DCF. Un des profils d'indice proposés est un profil d'indice en rectangle avec une tranchée et un anneau; les fibres proposées sont adaptées à compenser la dispersion chromatique et la pente de dispersion chromatique dans des fibres SMF, présentant une dispersion chromatique de l'ordre de 15 ps/(nm.km) et une pente de dispersion chromatique de l'ordre de 0,06 ps/(nm2.km). Une des valeurs cibles proposées pour la fibre DCF est donc de - ps/(nm.km) pour la dispersion chromatique, et de -0,24 ps/(nm2.km) pour la pente de dispersion chromatique. US-A-5 555 340 propose encore une fibre DCF, avec un profil en alpha et une gaine enterrée. Un des points des graphes de dispersion chromatique et de pente de dispersion chromatique des figures 5A et 5B de ce document correspond à une fibre dans laquelle le rapport entre les rayons de la gaine enterrée et de la partie en alpha est de 0,4, avec un diamètre de la partie en alpha de 3,3 p.m. Pour cette fibre la dispersion chromatique est de l'ordre de -90 ps/(nm.km), et la pente de dispersion chromatique est de l'ordre de -0,6 ps/(nm2.km). L'aire effective de la fibre n'est pas précisée dans ce document; un calcul des propriétés de la fibre montre que cette aire effective est de l'ordre de 10 ktm2. US-A-5 568 583 propose une fibre DCF, avec un profil en rectangle avec une gaine enterrée; il est précisé que la fibre DCF est supposée servir pour la compensation de fibre SMF, d'une dispersion de l'ordre de 17 ps/(nm.km). Les valeurs de dispersion et de pente de dispersion fournies dans les tableaux 1, 2 et 3 de ce document, pour différents diamètres du coeur, ne sont pas en accord avec le profil proposé, et ne peuvent clairement pas être obtenues pour ce profil. EP-A-0 866 574 propose une fibre DCF ayant un profil en rectangle avec anneau. Cette fibre est telle qu'elle supporte une propagation non seulement dans le mode LP01, mais aussi dans le mode d'ordre supérieur LP02. La dispersion chromatique présente de très fortes valeurs, typiquement inférieures à -200 ps/(nm.km) pour le mode LP02. US-A-5 838 867 propose des fibres DCF ayant des profils en alpha avec gaines enterrées et avec ou sans anneau. Les fibres proposées sont adaptées à compenser la dispersion chromatique et la pente de dispersion chromatique de fibres à dispersion décalée présentant un zéro de dispersion chromatique entre 1450 et 1550 nm, ou entre 1450 et 1650 nm, avec une pente de dispersion positive. Les valeurs cibles proposées pour les fibres DCF sont supérieures à -40 ps/(nm.km) pour la dispersion chromatique; par exemple dans la figure 10, une dispersion chromatique de -35 ps/(nm.km) avec une pente de dispersion chromatique de -0,15 ps/(nm2. km), et dans la figure 11, une dispersion chromatique de -30 ps/(nm.km) avec une pente de dispersion chromatique de -0,39 ps/(nm2.km). Enfin PCT/JP98/04066 propose des fibres DCF ayant des profils rectangles avec gaines enterrées. Les fibres proposées sont adaptées à compenser les dispersions chromatiques et les pentes des dispersions chromatiques des fibres commercialisées par A.T.&T. Corporation sous la marque TRUE WAVE, et qui ont des dispersions chromatiques de 1.5 ps/(nm.km) à 4 ps/(nm.km). Les pertes par courbures ne sont pas précisées dans ce document; un calcul des propriétés des fibres décrites dans les exemples 1 et 2, pour les plages de différences d'indice et de diamètres des parties du coeur fournies, montre que ces pertes par courbures sont supérieures à 0.05 dB. La demande de brevet français déposée le 18.02.99 sous le numéro 9902028, et intitulée "Fibre de ligne pour systèmes de transmission à fibre optique à multiplexage en longueurs d'onde" propose une fibre de ligne, tout particulièrement adaptée à une transmission à multiplexage en longueurs d'onde dense, avec un espacement entre les canaux de 100 GHz ou moins pour un débit par canal de 10 Gbit/s; cette fibre présente pour une longueur d'onde de 1550 nm une aire effective supérieure ou égale à 60 gm2, une dispersion chromatique comprise entre 6 et 10 ps/(nm.km); et une pente de dispersion chromatique inférieure à 0,07 ps/(nm2.km). L'invention propose une fibre adaptée à la compensation de la dispersion chromatique dans un tel type de fibre. Elle fournit une fibre ayant une dispersion chromatique et une pente de dispersion chromatique fortement négatives afin de pouvoir compenser sur la plus faible longueur de fibre possible. Cette fibre présente de faibles pertes par courbures, et peut être utilisée facilement comme fibre de ligne dans un système de transmission. Plus précisément, I'invention propose une fibre optique présentant pour une longueur d'onde de 1550 nm une dispersion chromatique inférieure à 40 ps/(nm.km), un rapport entre la dispersion chromatique et la pente de dispersion chromatique entre 50 et 230 nm, une aire effective supérieure ou égale à 12 H.m2, et des pertes par courbure inférieures ou égales à 0,05 dB. De préférence, la fibre présente pour une longueur d'onde de 1550 nm une dispersion chromatique inférieure ou égale à -50 ps/(nm.km). La borne supérieure du rapport entre la dispersion chromatique et la pente de dispersion chromatique peut être choisi à 200 nm, 180 nm ou 160 nm. La borne inférieure du rapport entre la dispersion chromatique et la pente de dispersion chromatique peut être choisi à 80 nm, 100 nm ou 120 nm. Toutes les combinaisons entre ces valeurs de bornes supérieures et inférieures sont combinables pour déterminer une plage préférée pour ce rapport. Dans un mode de réalisation, la fibre présente pour une longueur d'onde de 1550 nm une aire effective supérieure ou égale à 1 5 gm2, de préférence supérieure ou égale à 20 pim2. Dans un autre mode de réalisation, la fibre présente pour une longueur d'onde de 1550 nm une atténuation inférieure ou égale à 1 dB/km. Dans encore un autre mode de réalisation, la fibre présente pour une longueur d'onde de 1550 nm un diamètre de mode supérieur ou égal à 4 p.m. Avantageusement, la fibre a pour une longueur d'onde de 1550 nm une sensibilité aux micro-courbures inférieure ou égale à 1, et de préférence inférieure ou égale à 0,5. La fibre peut présenter un profil d'indice en rectangle avec une tranchée déprimée et un anneau. Dans ce cas, il est préférable que la différence entre l'indice de la partie enterrée et l'indice de la gaine est supérieure ou égale à 8.10-'3. L'invention propose aussi l'utilisation d'une telle fibre comme fibre de dispersion de compensation dans un système de transmission à fibre optique à multiplexage en longueur d'onde. La fibre de compensation peut alors être câblée et utilisée comme fibre de ligne, ou encore être placée dans un module de compensation. L'invention propose ensuite un système de transmission à fibre optique à multiplexage en longueur d'onde, comprenant une première section de fibre de ligne, et une deuxième section de fibre de ligne du genre défini plus haut. La fibre de ligne de la première section présente avantageusement pour une longueur d'onde de 1550 nm une dispersion chromatique entre 5 et 11 ps/(nm.km), ainsi qu'une pente de dispersion chromatique inférieure ou égale à 0,08 ps/(nm2.km). Dans un mode de réalisation, le rapport de la longueur de la première section à la longueur de la seconde section est sensiblement l'inverse de la valeur absolue du rapport des dispersions chromatiques à 1550 nm des fibres de la première section et de la deuxième section. Avantageusement, la dispersion chromatique cumulée pour chaque canal entre i 530 et 1620 nm est inférieure à 100 ps/nm, et de préférence inférieure à 50 ps/nm, en moyenne sur 100 km de transmission. L'invention propose enfin un système de transmission à fibre optique à multiplexage en longueur d'onde, comprenant de la fibre de ligne, et de la fibre du genre défini plus haut comme fibre de compensation dans un module de compensation. La fibre de ligne de la première section présente avantageusement pour une longueur d'onde de 1550 nm une dispersion chromatique entre 5 et 11 ps/(nm.km), ainsi qu'une pente de dispersion chromatique inférieure ou égale à 0,08 ps/(nm2.km). De préférence, le rapport de la longueur de la fibre de ligne à la longueur de la fibre de compensation est sensiblement l'inverse de la valeur absolue du rapport des dispersions chromatiques à 1550 nm des fibres de ligne et de compensation. Avantageusement, la dispersion chromatique cumulée pour chaque canal entre 1530 et 1620 nm est inférieure à 100 ps/nm, et de préférence inférieure à 50 ps/nm, en moyenne sur 100 km de transmission. D'autres caractéristiques et avantages de l'invention apparaîtront à la lecture de la description qui suit de modes de réalisation de l'invention, donnés à titre d'exemple et en référence aux dessins annexés, qui montrent - figures 1 à 3, des représentations schématiques du profil d'indice de consigne de fibre selon différents modes de réalisation de l'invention; - figure 4, une représentation schématique d'une section d'un système de transmission utilisant de la fibre de compensation de dispersion selon l'invention. L'invention propose une fibre de compensation de dispersion, présentant pour une longueur d'onde de 1550 nm, une dispersion chromatique inférieure à -40 ps/(nm.km), une pente de dispersion chromatique négative, un rapport de la dispersion chromatique à la pente de la dispersion chromatique entre 50 et 230 nm, et une aire effective supérieure à 12 pm2, et des pertes par courbure inférieures ou égales à 0,05 dB. Les caractéristiques préférés de la fibre de l'invention sont donc les suivantes: - dispersion chromatique à 1550 nm inférieure ou égale à -40 ps/(nm.km), et de préférence inférieure ou égale à -50 ps/(nm.km); rapport entre la dispersion chromatique et la pente de dispersion chromatique à 1550 nm entre 50 et 230 nm, et de préférence entre 80 et 200 nm, voire entre 100 et 180 nm, voire encore entre 120 et 160 nm; - aire effective supérieure à 12 gm2, voire 15 plm2, ou de préférence 20 Izm2; sensibilité aux micro-courbures à 1550 nm inférieure ou égale à 1, ou de préférence inférieure ou égale à 0,5; - pertes par courbure à 1550 nm inférieures ou égales à 0,05 dB, et de préférence inférieures à 5.10-3 dB. La fibre de l'invention peut être utilisée pour la compensation en ligne de la fibre proposée dans la demande française précitée, ou de fibres de même type. Elle est particulièrement adaptée aux fibres présentant une dispersion chromatique entre et 11 ps/(nm.km), et une pente de dispersion chromatique inférieure à 0,08 ps/(nm2.km), notamment du fait de la valeur de son rapport entre la dispersion chromatique et la pente de la dispersion chromatique qui est compris entre 50 et 230 nm. Elle peut être utilisée comme composant dans un module de compensation, c'est-à-dire non pas comme fibre de ligne, mais dans un module discret. Elle présente alors de préférence une longueur d'onde de coupure effective selon la norme UIT-T G650, inférieure ou égale à 1550 nm. Elle peut encore être câblée et utilisée comme fibre de ligne pour la compensation, avec de préférence une longueur d'onde de coupure en câble inférieure ou égale à 1300 nm. La fibre de l'invention permet de constituer des systèmes de transmission à très haut débit, en multiplexage en longueurs d'onde, et permet par exemple d'atteindre des débits de N x 20 Gb/s, ou de N x 40 Gb/s. De façon connue en soi, les pertes par courbure sont évaluées en mesurant les pertes induites dans une fibre par l'enroulement de 100 tours de la fibre autour d'un tambour de rayon 30 mm. La sensibilité aux microcourbures est évaluée de façon relative, par rapport à la fibre commercialisée par la demanderesse sous la référence ASMF 200; on peut employer la méthode d'écrasement de la fibre entre deux grilles, connue en soi. On donne dans la suite de la description en référence aux figures des exemples de profils de fibre permettant d'obtenir de telles valeurs. Les profils des figures 1 à 3 présentent une allure identique, et varient par les valeurs numériques des rayons et des indices. La figure 1 montre une représentation schématique du profil d'indice de consigne d'une fibre selon un premier mode de réalisation de l'invention; dans ce mode de réalisation, le profil d'indice est un profil d'indice du type en rectangle, avec une tranchée enterrée et un anneau, qui présente, en partant du centre de la fibre: - une partie centrale avec un indice sensiblement constant supérieur ou égal à l'indice de la gaine; - une partie annulaire d'indice inférieur ou égal à l'indice de la gaine, ayant de préférence une différence d'indice avec la gaine supérieure à -8.10-3; une telle valeur minimale de la différence d'indice facilite la fabrication de la fibre; l'ensemble constituant un profil d'indice dit "en rectangle avec une tranchée enterrée ou déprimée". Autour de la tranchée enterrée, la fibre de la figure 1 présente un anneau, c'est-à- dire une partie d'indice supérieur à l'indice de la gaine, d'o le qualificatif de profil en rectangle avec une tranchée enterrée et un anneau. Les valeurs d'indices et de rayons dans le mode de réalisation de la figure 1 sont les suivantes. Le rectangle central présente un rayon r1 de 1,9 Pm et son indice présente avec l'indice de la gaine une différence Anl de 15,8.10-3. La tranchée enterrée s'étend entre les rayons rn et r2, avec r2 = 6,1 Pm, et son indice présente avec l'indice de la gaine une différence An2 de - 6,3. 10-3. Autour de la tranchée s'étend l'anneau, entre les rayons r2 et r3, avec r3 = 7,6 Fim; elle présente par rapport à la gaine une différence d'indice An3 de 9,4.10-3. Autour de l'anneau s'étend la gaine de la fibre, par rapport à laquelle sont mesurées les différences d'indice. Ces valeurs permettent d'obtenir une fibre présentant les caractéristiques suivantes: - longueur d'onde de coupure Xc: 1 773 nm - aire effective à 1550 nm: 22 ptm2; - dispersion chromatique à 1550 nm: - 51 ps/(nm.km); pente de dispersion chromatique à 1550 nm: -0,35 ps/(nm2. km); - rapport entre la dispersion chromatique et la pente de dispersion chromatique: 145 nm; -diamètre de mode 2W02 à 1550 nm: 5,2 lm; - atténuation du fait des courbures à 1550 nm, pour 100 tours d'une bobine de rayon 30 mm, inférieure ou égale à 10-5 dB; - sensibilité aux micro-courbures à 1550 nm: 0,5. La longueur d'onde de coupure donnée ici est la longueur d'onde de coupure théorique; dans la pratique, la longueur d'onde de coupure effective selon la norme UIT-T G650 et la longueur d'onde mesurée sur câble sont inférieures de quelques centaines de nm; on comprend que la fibre est effectivement monomode dans la plage de longueurs d'onde des signaux utiles, par exemple de 1530 à 1620 nm. La figure 2 montre une représentation schématique du profil d'indice d'une autre fibre selon l'invention; la figure montre bien que le profil a une allure similaire à celui de la figure 1, avec des valeurs numériques différentes. Ces valeurs sont les suivantes. Le rectangle présente un rayon rl de 1,7 jm et son indice présente avec l'indice de la gaine une différence Ani de 17,8.10-3. La tranchée enterrée s'étend autour du rectangle jusqu'à un rayon r2 de 5, 9 p.m, et son indice présente avec l'indice de la gaine une différence An2 de - 6,2.10-3. L'anneau s'étend autour de la tranchée, jusqu'au rayon r3, avec r3 = 7,5 j.m; elle présente par rapport à la gaine une différence d'indice An3 de 8,8.10-3. Autour de l'anneau s'étend la gaine de la fibre, par rapport à laquelle sont mesurées les différences d'indice. Ces valeurs permettent d'obtenir une fibre présentant les caractéristiques suivantes: - longueur d'onde de coupure Xc: 1788 nm; - aire effective à 1550 nm: 20,5 p.m2; - dispersion chromatique à 1550 nm: - 75 ps/(nm.km); pente de dispersion chromatique à 1550 nm: - 0,51 ps/(nm2.km); - rapport entre la dispersion chromatique et la pente de dispersion chromatique: 147 nm; - diamètre de mode 2W02 à 1550 nm: 5 plm; - atténuation du fait des courbures à 1550 nm, pour 100 tours d'une bobine de rayon 30 mm, inférieure ou égale à 10-5 dB; - sensibilité aux micro-courbures à 1550 nm: 0,45. Le mode de réalisation de la figure 3 correspond à une fibre dont la dispersion chromatique est encore plus élevée que dans les fibres précédentes. Les valeurs des indices et des rayons sont les suivantes: rl= 1,6 grm, Anl = 20,1.10-3. r2 = 5,9 pm, An2 = - 6,7.10-3. r3 = 6,9 p.m, An3 = 16,5.10-3. On obtient pour la fibre de la figure 3 les caractéristiques suivantes: longueur d'onde de coupure Xc: 1857 nm; - aire effective à 1 550 nm: 20 jtm2; - dispersion chromatique à 1550 nm: -113 ps/(nm.km); - pente de dispersion chromatique à 1550 nm: - 0,76 ps/(nm2.km); - rapport entre la dispersion chromatique et la pente de dispersion chromatique: 148 nm; diamètre de mode 2W02 à 1550 nm: 4,9 prm; - atténuation du fait des courbures à 1550 nm, pour 100 tours d'une bobine de rayon 30 mm, inférieure ou égale à 10-5 dB; - sensibilité aux micro-courbures à 1550 nm: 0,5. Dans tous ces modes de réalisation, des variations de 5 % de l'indice An1 de la partie centrale, ou de 10% des indices An2 et An3 de la tranchée enterrée et de l'anneau permettent d'obtenir des résultats similaires. Il en est de même des rayons, qui peuvent varier individuellement de 5% par rapport aux valeurs données dans l'exemple des figures, tout en obtenant des résultats analogues. La figure 4 montre une représentation schématique d'une partie d'un système de transmission, dans lequel on utilise de la fibre de compensation selon l'invention en tant que fibre de ligne. On a représenté à la figure 4 deux amplificateurs 1 et 2 voisins du système de transmission; entre les deux amplificateurs, la fibre de ligne est constituée d'une section 3 de fibre du type de celle de la demande de brevet français précité, et d'une deuxième section 4 de fibre selon l'invention. La fibre de la première section présente une dispersion chromatique à 1550 nm de 8 ps/(nm.km), et une pente de dispersion chromatique à la même longueur d'onde de 0,055 ps/(nm2.km). L'utilisation dans la deuxième section d'une fibre de compensation de dispersion selon le mode de réalisation de la figure 1 permet de compenser sur la plage de longueur d'onde du multiplex la dispersion chromatique cumulée dans la première section de fibre. La fibre de compensation de dispersion présente un rapport entre la dispersion chromatique et la pente de dispersion chromatique de 145 nm; la fibre de ligne de la première section présente un rapport entre la dispersion chromatique et la pente de dispersion chromatique de nm. Le rapport des longueurs respectives des fibres de la première et de la deuxième section est choisi de sorte à minimiser la dispersion chromatique cumulée sur la liaison, et dans l'exemple, peut être de l'ordre de 6,4, i. e. voisin de l'inverse du rapport 8/51 des dispersion chromatiques. Dans un tel cas, pour une première section de fibre d'une longueur de 86 km, et une deuxième section de fibre de compensation de 14 km, la dispersion chromatique cumulée pour le canal à 1550 nm du multiplex est proche de 0 ps/nm. Dans la plage du multiplex, c'est-à-dire entre 1530 et 1620 nm, la dispersion chromatique cumulée est inférieure à 50 ps/nm pour chaque canal, pour les 100 km des première et deuxième sections. On arrive de la sorte à limiter la dispersion chromatique cumulée à des valeurs inférieures à 100 ps/nm, pour chaque canal, en moyenne sur 100 km, comme indiqué plus haut. La fibre de l'invention peut être fabriquée par l'homme du métier à l'aide de techniques connues, comme le MCVD ou les autres techniques couramment utilisées i15 pour la fabrication des fibres optiques. Bien entendu, la présente invention n'est pas limitée aux exemples et modes de réalisation décrits et représentés, mais elle est susceptible de nombreuses variantes accessibles à l'homme de l'art. Il est clair que les profils des figures 1 à 3 ne sont donnés qu'à titre d'exemple, et que d'autres profils peuvent permettre d'obtenir des fibres présentant les caractéristiques de l'invention. La fibre de l'invention peut être utilisée comme dans le mode de réalisation de la figure 4 dans un système de transmission à répéteurs, mais aussi dans un système de transmission sans répéteurs. REVENDICATIONS 1. Une fibre optique présentant pour une longueur d'onde de 1550 nm une dispersion chromatique inférieure à -40 ps/(nm.km), un rapport entre la dispersion chromatique et la pente de dispersion chromatique entre 50 et 230 nm, une aire effective supérieure ou égale à 12 pFm2, et des pertes par courbure inférieures ou égales à 0,05 dB. 2. La fibre selon la revendication 1, caractérisée en ce qu'elle présente pour une longueur d'onde de 1550 nm une dispersion chromatique inférieure ou égale à -50 ps/(nm.km). 3. La fibre selon la revendication 1 ou 2, caractérisée en ce qu'elle présente pour une longueur d'onde de 1550 nm un rapport entre la dispersion chromatique et la pente de dispersion chromatique inférieur à 200 nm. 4. La fibre selon la revendication 1 ou 2, caractérisée en ce qu'elle présente pour une longueur d'onde de 1550 nm un rapport entre la dispersion chromatique et la pente de dispersion chromatique inférieur à 180 nm. 5. La fibre selon la revendication 1 ou 2, caractérisée en ce qu'elle présente pour une longueur d'onde de 1550 nm un rapport entre la dispersion chromatique et la pente de dispersion chromatique inférieur à 160 nm. 6. La fibre selon l'une des revendications 1 à 5, caractérisée en ce qu'elle présente pour une longueur d'onde de 1550 nm un rapport entre la dispersion chromatique et la pente de dispersion chromatique supérieur à nm. 7. La fibre selon l'une des revendications 1 à 5, caractérisée en ce qu'elle présente pour une longueur d'onde de 1550 nm un rapport entre la dispersion chromatique et la pente de dispersion chromatique supérieur à nm. 8. La fibre selon l'une des revendications 1 à 5, caractérisée en ce qu'elle présente pour une longueur d'onde de 1550 nm un rapport entre la dispersion chromatique et la pente de dispersion chromatique supérieur à nm. 9. La fibre selon l'une des revendications 1 à 8, caractérisée en ce qu'elle présente pour une longueur d'onde de 1550 nm une aire effective supérieure ou égale à 15.m2, de préférence supérieure ou égale à 20 H.m2. 10. La fibre selon l'une des revendications 1 à 9, caractérisée en ce qu'elle présente pour une longueur d'onde de 1550 nm une atténuation inférieure ou égale à 1 dB/km. 11. La fibre selon l'une des revendications 1 à 10, caractérisée en ce qu'elle présente pour une longueur d'onde de 1550 nm un diamètre de mode supérieur ou égal à 4 pm. 12. La fibre selon l'une des revendications 1 à 11, caractérisée en ce qu'elle présente pour une longueur d'onde de 1550 nm une sensibilité aux micro- courbures inférieure ou égale à 1, et de préférence inférieure ou égale à 0,5. 13. La fibre selon l'une des revendications 1 à 12, caractérisée en ce qu'elle présente un profil d'indice en rectangle avec une tranchée déprimée et un anneau. 14. La fibre selon la revendication 13, caractérisée en ce que la différence entre l'indice de la partie enterrée et l'indice de la gaine est supérieure ou égale à -8.10 3 1 5. Utilisation d'une fibre selon l'une des revendications 1 à 14 comme fibre de dispersion de compensation dans un système de transmission à fibre optique à multiplexage en longueur d'onde. 16. Utilisation selon la revendication 15, la fibre de compensation étant câblée et utilisée comme fibre de ligne. 17. Utilisation selon la revendication 15, la fibre de compensation étant placée dans un module de compensation. 18. Un système de transmission à fibre optique à multiplexage en longueur d'onde, comprenant une première section (3) de fibre de ligne, et une deuxième section (4) de fibre de ligne selon l'une des revendications 1 à 14. 19. Le système de transmission selon la revendication 18, caractérisé en ce que la fibre de ligne de la première section présente pour une longueur d'onde de 1550 nm une dispersion chromatique entre 5 et 1 1 ps/(nm.km). 20. Le système de transmission selon la revendication 18 ou 19, caractérisé en i 5 ce que la fibre de ligne de la première section présente pour une longueur d'onde de 1550 nm une pente de dispersion chromatique inférieure ou égale à 0,08 ps/(nm2.km). 21. Le système selon l'une des revendications 18 à 20, caractérisé en ce que le rapport de la longueur de la première section à la longueur de la seconde section est sensiblement l'inverse de la valeur absolue du rapport des dispersions chromatiques à 1550 nm des fibres de la première section et de la deuxième section. 22. Le système selon l'une des revendications 18 à 21, caractérisé en ce que la dispersion chromatique cumulée pour chaque canal entre 1530 et 1620 nm est inférieure à 100 ps/nm, et de préférence inférieure à 50 ps/nm, en moyenne sur 100 km de transmission. 23. Un système de transmission à fibre optique à multiplexage en longueur d'onde, comprenant de la fibre de ligne, et de la fibre selon l'une des revendications 1 à 14 comme fibre de compensation dans un module de compensation. 24. Le système de transmission selon la revendication 23, caractérisé en ce que la fibre de ligne présente pour une longueur d'onde de 1550 nm une dispersion chromatique entre 5 et 11 ps/(nm.km). 25. Le système de transmission selon la revendication 23 ou 24, caractérisé en ce que la fibre de ligne présente pour une longueur d'onde de 1550 nm une pente de dispersion chromatique inférieure ou égale à 0,08 ps/(nm2.km). 26. Le système selon l'une des revendications 23 à 25, caractérisé en ce que le rapport de la longueur de la fibre de ligne à la longueur de la fibre de compensation est sensiblement l'inverse de la valeur absolue du rapport des dispersions chromatiques à 1550 nm des fibres de ligne et de i 5 compensation. 27. Le système selon l'une des revendications 23 à 26, caractérisé en ce que la dispersion chromatique cumulée pour chaque canal entre 1530 et 1620 nm est inférieure à 1 00 ps/nm, et de préférence inférieure à 50 ps/nm, en moyenne sur 100 km de transmission.